(57)【要約】【課題】ステータ鉄芯の主磁路部に、巻線を施し不飽和ポリエステル成形材料で一体にモールドするモールドモータにおいて、モータが回転中に発生する電磁振動により騒音・振動を発生させていた。【解決手段】ヨークまたはティースのようなステータ鉄芯の主磁路部に、巻線を施し不飽和ポリエステル成形材料で一体にモールドするモールドモータにおいて、不飽和ポリエステル成形材料に粉末の弾性を有する樹脂を配合することによりモータが回転中に発生する電磁振動を減衰させ、騒音・振動の発生を低減させることを可能とした。【選択図】図１
2006262630.tif 000002
【特許請求の範囲】
【請求項１】
ヨークまたはティースのようなステータ鉄芯の主磁路部に、巻線を施し不飽和ポリエステル成形材料で一体にモールドするモールドモータにおいて、不飽和ポリエステル成形材料に粉末の弾性を有する樹脂を配合することを特徴としたモールドモータ。
【請求項２】
不飽和ポリエステル成形材料に１％から３０％の粉末の弾性を有する樹脂を配合することを特徴とした請求項１記載のモールドモータ。
【請求項３】
不飽和ポリエステル成形材料で粒子径が１μｍから  ３００μｍの粉末の弾性を有する樹脂を配合することを特徴とした請求項１記載のモールドモータ。
【請求項４】
不飽和ポリエステル成形材料に配合する粉末の弾性を有する樹脂が熱可塑性エラストマーであることを特徴とした請求項１記載のモールドモータ。
【請求項５】
不飽和ポリエステル成形材料に配合する粉末の弾性を有する樹脂の硬度がＡＳＴＭ  Ｄ２２４０の測定方法のショアーＡで４０から９０であることを特徴とした請求項１記載のモールドモータ。
【請求項６】
不飽和ポリエステル成形材料に配合する粉末の弾性を有する樹脂が不飽和ポリエステル成形材料に使用している共重合性単量体に溶解しないことを特徴とした請求項１記載のモールドモータ。
【請求項７】
請求項１から請求項５のいづれかに記載のモールドモータを搭載した洗濯機。
【請求項８】
請求項１から請求項５のいづれかに記載のモールドモータを搭載したエアコン。
【請求項９】
請求項１から請求項５のいづれかに記載のモールドモータを搭載したポンプ。
【請求項１０】
請求項１から請求項１１のいづれかに記載のモールドモータを搭載した給湯器。
【発明の詳細な説明】
【技術分野】
【０００１】
本発明は、洗濯機・エアコン・ポンプ・給湯機等に使用される、静音化が要求されるモールドモータに関する。
【背景技術】
【０００２】
従来、モータのステータはその防振性・形状任意性・信頼性の良さにより、ステータ全体を不飽和ポリエステル樹脂成形材料によりモールドすることが広く採用されている。その代表的な構造を第１図を参照しながら説明する。第１図はモータを示す。第１図に示すようにモータはステータ鉄芯２と巻緑３とステータ鉄芯２と巻線３をモールドしている不飽和ポリエステル樹脂成形材料２とでステータが構成され、前記ステータに取り付けられているステータ枠には軸５が固定されたロータ４が軸受け６を介して回転自在に取り付けられている。
【０００３】
上記構成で使用されている不飽和ポリエステル樹脂成形材料は従来から、液状樹脂と無機充填剤などの混和物から構成されている。
【０００４】
なお、液状樹脂は不飽和ポリエステル樹脂と低収縮剤とラジカル重合開始剤とから成るものである。不飽和ポリエステル樹脂とは不飽和ポリエステルアルキドの共重合性単量体溶液であり、共重合性単量体にはビニル系或いはアリル系があり例えば、スチレン、ビニルトルエン、メチルアクリレート、ジアリルフタレート、トリアリルシアヌレート等がある。また、低収縮剤として共重合性単量体に溶解可能な熱可塑性樹脂としてポリスチレン、飽和ポリエステル樹脂、酢酸ビニル樹脂等が使用され、ラジカル重合開始剤として有機過酸化物、例えばベンゾイルパーオキサイド、ｔ−ブチルパーペンゾエイト等があり、その他に重合促進剤・重合禁止剤が任意に使用される。また、無機充填材としては炭酸カルシウム、水酸化アルミニウム、シリカ、クレー、クルク等が使用されている。また、その他に補強剤としてガラス繊維、ビニロン繊維等を、内部離型剤としてステアリン酸亜鉛、ステアリン酸カルシウム等を、顔料としてカーボンブラック、酸化チタン等が任意に使用される。不飽和ポリエステルアルキドとは、飽和ジカルポン酸、その無水物或いはそのジアルキルエステルと、不飽和カルボン酸、その無水物およびグリコールをエステル化して得られる不飽和基を有する線状ポリエステルアルキドである。（例えば特許文献１参照）
【特許文献１】特開２００１−３７９５７６号公報
【発明の開示】
【発明が解決しようとする課題】
【０００５】
以上のような従来のモールドモータにおいては、近年の低騒音化・低振動化の要求には対応し難く、騒音・振動の低減が強く求められている。また、持開２００３−１７６４１６に示されるような不飽和ポリエステル溶液に液体の有機系振動減衰剤を配合する手法ではモールドモータに要求される低騒音・低振動を満足するものではない。
【０００６】
本発明はこのような課題に鑑み発明されたものであり、騒音が小さいモールドモータを提供することを目的とする。
【課題を解決するための手段】
【０００７】
この課題を解決するために本発明は，ヨークまたはティースのようなステータ鉄芯の主磁路部に、巻線を施し不飽和ポリエステル成形材料で一体にモールドするモールドモータにおいて、不飽和ポリエステル成形材料に粉末の弾性を有する樹脂を配合したものである。
【０００８】
この発明によると、モールドモータが回転中に発生する騒音・振動が低減される。
【発明の効果】
【０００９】
以上のように請求項１記載の発明によれば、モータが回転中に発生する電磁振動を減衰させることにより、モールドモータの騒音・振動の発生を低減できるという効果が得られる。
【００１０】
また、請求項２記載の不飽和ポリエステル成形材料により作製したモールドモータはモールドモータの信頼性を損なわずに、モータが回転中に発生する電磁振動を減衰させ、モールドモータの騒音・振動の発生を低減できるという効果が得られる。
【００１１】
また、請求項３記載の不飽和ポリエステル成形材料により作製したモールドモータはモールドモータの成形性を損なわずに、モータが回転中に発生する電磁振動を減衰させ、モールドモータの騒音・振動の発生を低減できるという効果が得られる。
【００１２】
また、請求項４記載の不飽和ポリエステル成形材料により作製したモールドモータはモールドモータの信頼性を損なわずに、モータが回転中に発生する電磁振動を減衰させ、モールドモータの騒音・振動の発生を低減できるという効果が得られる。
【００１３】
また、請求項５記載の不飽和ポリエステル成形材料により作製したモールドモータはモールドモータの信頼性を損なわずに、モータが回転中に発生する電磁振動を減衰させ、モールドモータの騒音・振動の発生を低減できるという効果が得られる。
【００１４】
また、請求項６記載の不飽和ポリエステル成形材料により作製したモールドモータはモータが回転中に発生する電磁振動を減衰させ、モールドモータの騒音・振動の発生を低減できるという効果が得られる。
【００１５】
また、請求項７に記載の発明によれば、騒音・振動の小さい洗濯機を提供できる。
【００１６】
また、請求項８に記載の発明によれば、騒音・振動の小さいエアコンを提供できる。
【００１７】
また、請求項９に記載の発明はによれば、騒音・振動の小さいポンプを提供できる。
【００１８】
また、請求項１０に記載の発明はによれば、騒音・振動の小さい給湯器を提供できる。
【発明を実施するための最良の形態】
【００１９】
本発明の請求項１に記載の発明は、ヨークまたはティースのようなステータ鉄芯の主磁路部に、巻線を施し不飽和ポリエステル成形材料で一体にモールドするモールドモータにおいて、不飽和ポリエステル成形材料に粉末の弾性を有する樹脂を配合したものであり、粉末の弾性を有する樹脂を配合させることにより、モータが回転中に発生する電磁振動を減衰させ騒音・振動の発生を低減させることができるという作用がある。
【００２０】
本発明の請求項２に記載の発明は、請求項１において不飽和ポリエステル成形材料に１％から３０％の粉末の弾性を有する樹脂を配合させたものであり、前記のように不飽和ポリエステル成形材料を調整することにより、モールドモータが回転中に発生する電磁振動を大きく減衰させ騒音・振動の発生を低減させると共にモールドモータの信頼性を確保できるという作用がある。
【００２１】
粉末の弾性を有する樹脂の配合量が１％未満の場合、モールドモータが回転中に発生する電磁振動を大きく減衰することが出来ず、騒音・振動の発生を低減させることが出来ない。また、粉末の弾性を有する樹脂の配合量が  ３０％より多く配合させた場合、不飽和ポリエステル樹脂成形材料の成形収縮率が悪化し、また、強度が低下するため、モールドモータをモールドする際にクラックが発生し、モールドモータの信頼性が確保できない。
【００２２】
本発明の請求項３に記載の発明は、請求項１において不飽和ポリエステル成形材料で粒子径が１μｍから３００μｍの粉末の弾性を有する樹脂を配合したものであり、前記のように不飽和ポリエステル成形材料を調整することにより、モールドモータが回転中に発生する電磁振動を大きく減衰させ騒音・振動の発生を低減させると共にモールドモータの成形性を確保できるという作用がある。
【００２３】
粉末の弾性を有する樹脂の粒子径が１μｍ未満の場合、不飽和ポリエステル樹脂成形材料の流動性が低下し、モールドモータをモールドする際に成形が困難になり、また、３００μｍより大きい粒子を使用した場合、モールドモータが回転中に発生する電磁振動を大きく減衰することが出来ず、騒音・振動の発生を低減させることが出来ない。
【００２４】
本発明の請求項４に記載の発明は、請求項１において不飽和ポリエステル成形材料に配合する粉末の弾性を有する樹胎が熱可塑性エラストマーを使用したものであり、一般的な弾性を有する樹脂である加硫ゴム等と比較し、モールドモータが使用される１２０℃の温度での熱安定性や耐候性、電気絶縁性、耐油性、永久圧縮歪みに優れており、モールドモータの信頼性が向上する。また、不飽和ポリエステル樹脂成形材料をモールドする際の金型温度では液化せず、また、熱劣化しないために、モールドモータが回転中に発生する電磁振動を大きく減衰することが出来るためである。
【００２５】
本発明の請求項５に記載の発明は、請求項１において不飽和ポリエステル成形材料に配合する粉末の弾性を有する樹脂を硬度がＡＳＴＭＤ２２４０の測定方法のショアーＡで４０から９０にしたものであり、モールドモータが回転中に発生する電磁振動を大きく減衰させ騒音・振動の発生を低減させると共にモールドモータの信頼性を確保できるという作用がある。
【００２６】
粉末の弾性を有する樹脂の硬度が９０より大きい場合、モールドモータが回転中に発生する電磁振動を大きく減衰することが出来ず、騒音・振動の発生を低減させることが出来ない。また、粉末の弾性を有する樹脂の硬度が４０未満の場合、不飽和ポリエステル樹脂成形材料の強度や熱時の安定性が悪化するため、モールドモータの信頼性が確保できない。
【００２７】
本発明の請求項６に記載の発明は、請求項１において不飽和ポリエステル成形材料に配合する粉末の弾性を有する樹脂を不飽和ポリエステル成形材料に使用している共重合性単量体に溶解しない粉末の弾性を有する樹脂にしたものであり、モータが回転中に発生する電磁振動を大きく減衰させ騒音・振動の発生を低減させることができるという作用がある。
【００２８】
粉末の弾性を有する樹脂を不飽和ポリエステル成形材料に使用している共重合性単量
体に溶解する粉末の弾性を有する樹脂を配合した場合、モールドする際に液状樹脂と弾性を有する樹脂が相溶したまま硬化し、モールドモータが回転中に発生する電磁振動を大きく減衰することが出来ず、騒音・振動の発生を低減させることが出来ない。
【００２９】
本発明の請求項７に記載の発明は請求項１から請求項６のいづれかに記載のモールド
モータを搭載した洗濯機であって、騒音・振動の小さい洗濯機を提供する。
【００３０】
本発明の請求項８に記載の発明は請求項１から請求項６のいづれかに記載のモールドモータを搭載したエアコンであって、騒音・振動の小さいエアコンを提供する。
【００３１】
本発明の請求項９に記載の発明は請求項１から請求項６のいづれかに記載のモールドモータを搭載したポンプであって、騒音・振動の小さいポンプを提供する。
【００３２】
本発明の請求項１０に記載の発明は請求項１から請求項６のいづれかに記載のモールドモータを搭載した給湯器であって、騒音・振動の小さい給湯器を提供する。
【００３３】
次に、本発明の実施例を説明する。
【実施例１】
【００３４】
イソフクル酸系不飽和ポリエステルアルキドの４０〜６０ｗｔ％スチレン溶液からなる不飽和ポリエステル樹脂１６．Ｏｗｔ％、飽和ポリエステル樹脂の４０〜７０ｗｔ％スチレン溶液からなる低収縮剤７．５ｗｔ％、ラジカル重合開始剤としてのｔ−プチルバーペンゾエイト０．３ｗｔ％、補強剤のガラス繊維１０ｗｔ％、内部離型剤のステアリン酸亜鉛１．５ｗｔ％、その他の充填材として水酸化アルミニウムとオレフイン系エラストマーの合計が６４．７ｗｔ％をニーダ混練して不飽和ポリエステル樹脂成形材料を製造した。また、検討を行なったオレフイン系エラストマーとはハードセグメントにポリプロピレン、ソフトセグメントにＥＰＤＭを使用している粉末の弾性を有する樹脂である。粉末の弾性を有する樹脂の硬度とその配合量を表１、表２、表３に示す。硬度はＡＳＴＭ  Ｄ２２４０の測定方法で測定しショアーＡの値である。
【００３５】
【表１】
2006262630.tif 000003
【００３６】
【表２】
2006262630.tif 000004
【００３７】
【表３】
2006262630.tif 000005
上記、不飽和ポリエステル成形材料を金型温度１４０℃、金型内の成形圧力５ＭＰａの条件で硬化した際の損失弾性率（Ｅ゛）、損失係数（ｔａｎδ）、曲げ強度と図１のステータ鉄芯に線径０．２６ｍｍの電線を５００ターン巻線し、前記巻線完成品に各不飽和ポリエステル成形材
料で一体にモールド成形し、ロータを組み込み、図１のようなモールドモータとし、モールドモータの外観、ファンを取り付け２００Ｖで毎分８００回転で運転させた時の騒音値を表４、表５、表６に示す。ここで、損失弾性率と損失係数は振動吸収性能を示す指標であり、その値が大きい方が振動吸収特性が優れており、振動を減衰させることが出来る。
【００３８】
【表４】
2006262630.tif 000006
【００３９】
【表５】
2006262630.tif 000007
【００４０】
【表６】
2006262630.tif 000008
上記結果より、比較例１と比較し本発明例はモールドモータの騒音値を低減させることが出来る。ここで、騒音値は風の音に１０ｄ  Ｂを加算して４０ｄ  Ｂを判定基準とした。また、本発明例３のような配合では、騒音を低下させることが可能であるが、粉末の弾性を有する樹脂の配合量が多いためにモールドモータにクラックを発生させ、商品としての価値が無くなる．また、本発明例１においては、騒音値が４０（ｄＢ）であり、これ未満の粉末の弾性を有する樹脂の配合量では課題を解決することが出来ない。また、本究明例４のような配合では騒音を低下させることが可能であるが、粉末の弾性を有する樹脂の硬度が小さすぎるためにモールドモータに微細なクラックを発生させるため、これ未満の粉末の弾性を有する樹脂の硬度では商品としての価値が無くなる。また、本発明例６のような配合から、これより大きな硬度の粉末の弾性を有する樹脂を使用した場合、課題を解決できなくなることがわかる。
【００４１】
ここで本発明は表２，３に限定されるものではない。なお、本発明において効果を発生する音は約３ｋＨｚ〜１３ｋＨｚの音が主であり、これは主としてインダクションモータの位相制御やブラシレスモークのスイッチングを原因とするものである。従って、サイリスタ等により位相制御を行なうインダクションモータやＰＷＭ駆動および矩形波駆動のブラシレスモータ等に適用すると良い．
【図面の簡単な説明】
【００４２】
【図１】モールドモータの構成を示す説明図
【符号の説明】
【００４３】
１  不飽和ポリエステル樹脂成形材料
２  ステータ鉄芯
３  巻線
４  ロータ
５  軸
６  軸受
【図１】
2006262630.tif 000009